(57)【要約】生侵食性内部人工器官は生侵食性マグネシウム合金を含有する。生侵食性マグネシウム合金は、マグネシウムと、７〜８重量パーセントのアルミニウムと、０．４〜０．８重量パーセントの亜鉛と、０．０５〜０．８重量パーセントのマンガンとを含有する。
2013544954.tif 000002
【特許請求の範囲】
【請求項１】
マグネシウムと、７〜８重量パーセントのアルミニウムと、０．４〜０．８重量パーセントの亜鉛と、０．０５〜０．８重量パーセントのマンガンとを含有する生侵食性マグネシウム合金を含む、生侵食性内部人工器官。
【請求項２】
前記生侵食性マグネシウム合金は、０．１〜１．５重量パーセントの第１希土類金属を含有する、請求項１に記載の内部人工器官。
【請求項３】
第１希土類金属は、イットリウム、ネオジム、ランタンおよびセリウムからなる群より選択される、請求項２に記載の内部人工器官。
【請求項４】
前記生侵食性マグネシウム合金は、０．１〜１．５重量パーセントの第２希土類金属を含有する、請求項２に記載の内部人工器官。
【請求項５】
前記生侵食性マグネシウム合金は、マグネシウム、アルミニウム、亜鉛、マンガンおよび希土類金属以外の元素を３重量パーセント未満含有する、請求項２に記載の内部人工器官。
【請求項６】
前記生侵食性マグネシウム合金は５０ｐｐｍ未満のＦｅを含有する、請求項１に記載の内部人工器官。
【請求項７】
前記生侵食性マグネシウム合金は、マグネシウム、アルミニウム、亜鉛およびマンガン以外の元素を５重量パーセント未満含有する、請求項１に記載の内部人工器官。
【請求項８】
コーティングをさらに備える、請求項１に記載の内部人工器官。
【請求項９】
前記コーティングは、原子層堆積プロセスによって堆積され、かつＡｌ２Ｏ３、ＳｉＯ２、Ｓｉ３Ｎ４、ＴｉＯ２、ＢＮ、ＺｎＯ、Ｗ、ＩｒＯｘ、Ｂ２Ｏ３、Ｃｏ２Ｏ３、Ｃｒ２Ｏ３、Ｆｅ２Ｏ３、Ｇａ２Ｏ３、ＨｆＯ２、Ｉｎ２Ｏ３、ＭｇＯ、Ｎｂ２Ｏ５、ＮｉＯ、Ｐｄ、Ｐｔ、ＳｎＯ２、Ｔａ２Ｏ５、ＴａＮｘ、ＴａＮ、ＡｌＮ、ＴｉＣｒＯｘ、ＴｉＮ、ＶＯ２、ＷＯ３、ＺｎＯ、（Ｔａ／Ａｌ）Ｎ、（Ｔｉ／Ａｌ）Ｎ、（Ａｌ／Ｚｎ）Ｏ、ＺｎＳ、ＺｎＳｅ、ＺｒＯ、Ｓｃ２Ｏ３、Ｙ２Ｏ３、Ｃａ１０（ＰＯ４）（ＯＨ）２、希土類酸化物、およびそれらの組み合わせ、からなる群より選択された材料を含有する、請求項８に記載の内部人工器官。
【請求項１０】
前記コーティングは酸化チタンを含有する、請求項９に記載の内部人工器官。
【請求項１１】
前記コーティング上に堆積された治療薬をさらに含む、請求項８に記載の内部人工器官。
【請求項１２】
前記コーティングは酸化チタンを含有し、前記内部人工器官は、前記治療薬および酸化チタンの上に原子層堆積によって堆積された酸化アルミニウムのコーティングをさらに備える、請求項８に記載の内部人工器官。
【請求項１３】
前記コーティングは、分子層堆積によって堆積された有機化合物を含有する、請求項８に記載の内部人工器官。
【請求項１４】
前記内部人工器官は本質的にポリマーを含まない、請求項１に記載の内部人工器官。
【請求項１５】
前記内部人工器官はステントである、請求項１に記載の内部人工器官。
【請求項１６】
複数のストラットによって画定された管状部材であって、前記管状部材は、マグネシウムと、８〜９重量パーセントのアルミニウムと、０．４〜０．８重量パーセントの亜鉛と、０．０５〜０．８重量パーセントのマンガンとを含有する生侵食性マグネシウム合金を含む、管状部材と、
前記管状部材上に位置するコーティングと、を備え、
前記コーティングは２０ｎｍの最大厚を有する、ステント。
【請求項１７】
前記コーティングは、原子層堆積プロセスによって堆積され、かつＡｌ２Ｏ３、ＳｉＯ２、Ｓｉ３Ｎ４、ＴｉＯ２、ＢＮ、ＺｎＯ、Ｗ、ＩｒＯｘ、Ｂ２Ｏ３、Ｃｏ２Ｏ３、Ｃｒ２Ｏ３、Ｆｅ２Ｏ３、Ｇａ２Ｏ３、ＨｆＯ２、Ｉｎ２Ｏ３、ＭｇＯ、Ｎｂ２Ｏ５、ＮｉＯ、Ｐｄ、Ｐｔ、ＳｎＯ２、Ｔａ２Ｏ５、ＴａＮｘ、ＴａＮ、ＡｌＮ、ＴｉＣｒＯｘ、ＴｉＮ、ＶＯ２、ＷＯ３、ＺｎＯ、（Ｔａ／Ａｌ）Ｎ、（Ｔｉ／Ａｌ）Ｎ、（Ａｌ／Ｚｎ）Ｏ、ＺｎＳ、ＺｎＳｅ、ＺｒＯ、Ｓｃ２Ｏ３、Ｙ２Ｏ３、Ｃａ１０（ＰＯ４）（ＯＨ）２、希土類酸化物およびそれらの組み合わせ、からなる群より選択された材料を含有する、請求項１６に記載のステント。
【請求項１８】
前記コーティング上に堆積された治療薬をさらに含む、請求項１６に記載のステント。
【請求項１９】
前記コーティングは酸化チタンを含有する、請求項１８に記載のステント。
【請求項２０】
前記治療薬上に堆積された酸化アルミニウムのコーティングをさらに備える、請求項１９に記載のステント。
【発明の詳細な説明】
【技術分野】
【０００１】
この開示は、生侵食性（ｂｉｏｅｒｏｄｉｂｌｅ）マグネシウム合金を含有する内部人工器官に関する。
【背景技術】
【０００２】
内部人工器官は、欠損した生物学的構造と置き換えるため、損傷した生物学的構造を支持するため、および／または既存の生物学的構造を強化するために用いることができる。医療目的を果たすために、内部人工器官の体内への一時的留置のみがしばしば必要とされる。内部人工器官の恒久的な配置は、最も高度に生体適合性を有する恒久的材料を用いる場合でさえ、長期的には望ましくない生体反応を生じ得る。しかしながら、内部人工器官を除去する外科的処置は厄介な問題をもたらすことがあり、可能でない場合さえある。内部人工器官のすべて、または一部の恒久的留置を避けるための１つのアプローチは、内部人工器官のすべてまたは一部を生侵食性材料からの形成することである。本明細書において用いられる「生侵食性」という用語は、生侵食性材料から形成された構造体の緩やかな侵食を生じる、体内における内部人工器官の存在によってのみもたらされる微生物過程または微生物プロセスの総和として理解される。
【発明の概要】
【発明が解決しようとする課題】
【０００３】
特定の時点において、生侵食性材料を含む内部人工器官、または内部人工器官の少なくとも一部分は、その機械的完全性を喪失する。小さな残渣は特定条件下で残存し得るが、侵食生成物は主として身体によって吸収される。様々な異なる生侵食性ポリマー（天然物および合成物の双方）および生侵食性金属（特にマグネシウムおよび鉄）が開発されており、特定の種類の内部人工器官の材料候補として検討されている。しかしながら、これらの生侵食性材料の多くは重大な不都合を有する。これらの不都合としては、侵食生成物、放出のタイプおよび速度の双方、並びに材料の機械的材料特性が挙げられる。侵食生成物は、十分に短い時間的間隔において十分な量で放出される場合、望ましくない生体反応を生じ得る。
【課題を解決するための手段】
【０００４】
生侵食性マグネシウム合金を含有する生侵食性内部人工器官が記載される。生侵食性マグネシウム合金は、マグネシウムと、７〜８重量パーセントのアルミニウムと、０．４〜０．８重量パーセントの亜鉛と、０．０５〜０．８重量パーセントのマンガンとを含有する。
【０００５】
生侵食性マグネシウム合金は、マグネシウム、アルミニウム、亜鉛およびマンガン以外の元素を含むことができる。いくつかの実施形態において、生侵食性マグネシウム合金は、マグネシウム、アルミニウム、亜鉛およびマンガン以外の元素を５重量パーセント未満含有する。生侵食性マグネシウム合金はまた、マグネシウム、アルミニウム、亜鉛およびマンガン以外の元素を２重量パーセント未満含有し得る。他の実施形態において、生侵食性マグネシウム合金は、マグネシウム、アルミニウム、亜鉛およびマンガンから本質的に成る。いくつかの実施形態において、生侵食性マグネシウム合金の鉄の含有量は、５０ｐｐｍ未満のＦｅである。
【０００６】
生侵食性マグネシウム合金は任意で１種以上の希土類金属を含有することができる。いくつかの実施形態において、前記合金は、０．１〜１．５重量パーセントの第１希土類金属を含有する。生侵食性マグネシウム合金は、０．１〜０．８重量パーセントの第１希土類金属を含有し得る。いくつかの実施形態において、第１希土類金属は、イットリウム、ネオジム、ランタンおよびセリウムのうちから選択される。いくつかの実施形態において、生侵食性マグネシウム合金はまた、０．１〜１．５重量パーセントの第２希土類金属も含有する。いくつかの実施形態において、生侵食性マグネシウム合金は、マグネシウム、アルミニウム、亜鉛、マンガンおよび希土類金属以外の元素を３重量パーセント未満含有する。生侵食性マグネシウム合金はまた、マグネシウム、アルミニウム、亜鉛、マンガンおよび希土類金属から本質的に成ることもできる。
【０００７】
前記内部人工器官はまたコーティングを備え得る。いくつかの実施形態において、前記コーティングは２０ｎｍの最大厚を有する。前記コーティングは、原子層堆積プロセスによって堆積され、Ａｌ２Ｏ３、ＳｉＯ２、Ｓｉ３Ｎ４、ＴｉＯ２、ＢＮ、ＺｎＯ、Ｗ、ＩｒＯｘ、Ｂ２Ｏ３、Ｃｏ２Ｏ３、Ｃｒ２Ｏ３、Ｆｅ２Ｏ３、Ｇａ２Ｏ３、ＨｆＯ２、Ｉｎ２Ｏ３、ＭｇＯ、Ｎｂ２Ｏ５、ＮｉＯ、Ｐｄ、Ｐｔ、ＳｎＯ２、Ｔａ２Ｏ５、ＴａＮｘ、ＴａＮ、ＡｌＮ、ＴｉＣｒＯｘ、ＴｉＮ、ＶＯ２、ＷＯ３、ＺｎＯ、（Ｔａ／Ａｌ）Ｎ、（Ｔｉ／Ａｌ）Ｎ、（Ａｌ／Ｚｎ）Ｏ、ＺｎＳ、ＺｎＳｅ、ＺｒＯ、Ｓｃ２Ｏ３、Ｙ２Ｏ３、Ｃａ１０（ＰＯ４）（ＯＨ）２、希土類酸化物およびそれらの組み合わせのうちから選択された材料を含有し得る。いくつかの実施形態において、前記コーティングは酸化チタンを含有する。前記コーティングは、本質的に細孔を有さないことがある。いくつかの実施形態において、前記コーティングは、分子層堆積によって堆積された有機化合物を含有する。
【０００８】
前記内部人工器官はまた治療薬を含むことができる。前記治療薬は、前記コーティング（例えば酸化チタンコーティング）上に堆積させることができる。いくつかの実施形態では、酸化アルミニウムのバリア層を前記治療薬およびコーティングの上に原子層堆積によって堆積させることができる。
【０００９】
前記内部人工器官はステントであり得る。
本明細書に記載される生侵食性マグネシウム合金の１つの利点は、それらの合金は純粋なマグネシウムおよび多くの生侵食性マグネシウム合金よりも遅い生侵食速度を有するということである。そのより遅い侵食速度は、生侵食性マグネシウム合金の耐食性の向上の結果である。侵食速度がより遅いことにより、内部人工器官が特定の寸法について、より長期間にわたって、その機械的完全性を保持することを可能にすることができる。例えば、ステントに用いられた場合、生侵食性マグネシウム合金の向上された耐食性により、ステントがインビボで十分な足場性能を提供できる時間を延長することができる。また向上された耐食性により、水素発生量が低減される。
【００１０】
本明細書に記載される生侵食性マグネシウム合金の別の利点は、前記生侵食性マグネシウム合金およびそれらの侵食生成物は生体適合性であることである。
本明細書に記載される生侵食性マグネシウム合金の別の利点は、前記生侵食性マグネシウム合金が、内部人工器官、特にステントにおいて使用するための機械的性質、例えば強度、延性、および歪硬化などの望ましい組み合わせを有するということである。前記生侵食性マグネシウム合金はまた良好な加工性を有する。例えば、生侵食性マグネシウム合金から製造されるステントは、製造中の良好な管引き抜き特性（ｔｕｂｅ  ｄｒａｗｉｎｇ  ｐｒｏｐｅｒｔｉｅｓ）と、最終ステントにおける良好な足場強度とを有するであろう。
【００１１】
いくつかの態様において、前記内部人工器官は、生侵食性マグネシウム合金が著しく侵食され始める前に内皮化が起こることを可能にする。内皮化は、侵食されている内部人工器官からの異物が血流を介して運ばれるのを防止することを支援し得る。内皮化はまた、血流の酸素に富んだ乱流が内部人工器官と接触するのを阻止し、よって内部人工器官の侵食速度をさらに低減することができる。
【００１２】
１つ以上の実施形態の詳細について、添付の図面および以下の記載において述べる。他の特徴、目的および利点は、前記記載、図面、および特許請求の範囲から明白になるであろう。
【図面の簡単な説明】
【００１３】
【図１】代表的なステントの斜視図である。
【図２Ａ】特定のマグネシウム合金の応力−歪曲線を示す。
【図２Ｂ】特定のマグネシウム合金の応力−歪曲線を示す。
【図３】特定のマグネシウム合金の腐食速度を示す。
【図４Ａ】３０日後のマウスにおいて腹膜に植え込まれた未被覆マグネシウム棒の外植体を示す。
【図４Ｂ】３０日後のマウスにおいて腹膜に植え込まれた未被覆マグネシウム棒の外植体を示す。
【図５Ａ】異なる実施形態に従ったステントストラットの断面の例を示す。
【図５Ｂ】異なる実施形態に従ったステントストラットの断面の例を示す。
【図５Ｃ】異なる実施形態に従ったステントストラットの断面の例を示す。
【図５Ｄ】異なる実施形態に従ったステントストラットの断面の例を示す。
【発明を実施するための形態】
【００１４】
図１に示すステント２０について、本開示に従った１つの内部人工器官の例として、下記において検討する。ステント２０は、体管腔（ｂｏｄｙ  ｌｕｍｅｎ）の開通性を維持するために体管腔壁と接触する構造体を形成する相互に接続したストラットのパターンを含む。例えば、ステント２０は、複数のバンド２２と、隣接するバンド２２の間に延びて、それらのバンドを接続する複数のコネクター２４とによって画定された管状部材の形態を有する。使用の間、バンド２２は、初期の小径からより大径に拡張されて、ステント２０を管の壁に接触させることによって、前記管の開通性を維持する。コネクター２４は、ステント２０に、該ステントが前記管の輪郭に適合することを可能にする可撓性および順応性（ｃｏｎｆｏｒｍａｂｉｌｉｔｙ）を与える。内部人工器官の他の例としては、被覆ステントおよびステントグラフトが挙げられる。
【００１５】
ステント２０の１つ以上のストラットは、生理学的条件下で侵食されるように適合されている。従って、ステント２０は生侵食性マグネシウム合金を含有する。生侵食性マグネシウム合金は、マグネシウムと、７〜８重量パーセントのアルミニウムと、０．４〜０．８重量パーセントの亜鉛と、０．０５〜０．８重量パーセントのマンガンとを含有する。例えば、生侵食性マグネシウム合金は、７．５重量パーセントのアルミニウムと、０．５重量パーセントの亜鉛と、０．２重量パーセントのマンガンと、残量のマグネシウムとから本質的に成るＡＺ８０合金であり得る。
【００１６】
生侵食性マグネシウム合金は、マグネシウム、アルミニウム、亜鉛およびマンガン以外の元素を含有することができる。いくつかの実施形態において、生侵食性マグネシウム合金は、マグネシウム、アルミニウム、亜鉛およびマンガン以外の元素を合計で５重量パーセント未満含有する。いくつかの実施形態において、生侵食性マグネシウム合金は、マグネシウム、アルミニウム、亜鉛およびマンガン以外の元素を合計で２重量パーセント未満含有する。
【００１７】
前記生侵食性マグネシウム合金はまた、マグネシウム、アルミニウム、亜鉛、およびマンガンから本質的に成り得る。本明細書において「本質的に成る」とは、前記合金はまた、構成元素の商業的に入手可能な形態に関連した不純物を構成元素の商業的に入手可能な形態において見られる量に対応する量で含有し得ることを意味する。いくつかの実施形態において、鉄、銅、ニッケル、金、カドミウム、ビスマス、硫黄、リン、ケイ素、カルシウム、スズ、鉛、およびナトリウムの潜在的な不純物元素は、それぞれ１０００ｐｐｍ未満のレベルに維持される。さらに別の実施形態において、鉄、銅、ニッケル、コバルト、金、カドミウム、ビスマス、硫黄、リン、ケイ素、カルシウム、スズ、鉛、およびナトリウムの潜在的な不純物元素は、それぞれ２００ｐｐｍ未満のレベルに維持される。鉄、ニッケル、銅およびコバルトはマグネシウム中において低い固溶限を有しており、また活性カソードサイトとして機能して、生理的環境内におけるマグネシウムの侵食速度を加速させ得る。さらに別の実施形態では、鉄、ニッケル、銅およびコバルトは、５０ｐｐｍ未満のレベルに維持される。例えば、表１に列記した最初の５つの合金の各々は３５ｐｐｍ以下の鉄を有する。
【００１８】
生侵食性マグネシウム合金は任意で１種以上の希土類金属を含有することができる。いくつかの実施形態において、前記生侵食性マグネシウム合金は、０．１〜１．５重量パーセントの第１希土類金属を含有する。他の実施形態において、前記合金は、０．１〜０．８重量パーセントの第１希土類金属を含有する。いくつかの実施形態において、第１希土類金属はイットリウム、ネオジム、ランタンまたはセリウムである。希土類金属は、合金の延性を増大させ、歪み精錬（ｓｔｒａｉｎ  ｒｅｆｉｎｉｎｇ）を改善することができ、これは合金の加工性を向上させ得る。生侵食性マグネシウム合金はまた、０．１〜１．５重量パーセントの第２希土類金属を含有し得る。例えば、生侵食性マグネシウム合金は、約０．５重量パーセントのイットリウムと、０．６重量パーセントのネオジムとを含有し得る。いくつかの実施形態において、生侵食性マグネシウム合金は３種以上の希土類金属を含有する。
【００１９】
さらに別の実施形態において、生侵食性マグネシウム合金は、０．８重量パーセント以下の任意の希土類金属を含有する。いくつかの実施形態において、生侵食性マグネシウム合金中の希土類金属の総量は、１０．０重量パーセント未満のレベルで維持される。いくつかの実施形態において、生侵食性マグネシウム合金中の希土類金属の総量は、２．５重量パーセント未満のレベルで維持される。０．１〜０．８重量パーセントの量の希土類金属の添加により、生侵食性マグネシウム合金の腐食速度（ｃｏｒｒｏｓｉｏｎ  ｒａｔｅ）は著しく増大されないが、前記合金の機械的性質は向上され得る。
【００２０】
表Ｉには、生侵食性マグネシウム合金の特定の例が示されている。表ＩＩは、比較の目的のために、多数のマグネシウム合金を含む。表ＩＩＩは、表Ｉからの合金の各々に対する平均腐食電位、電流密度および腐食速度を示している。図２Ａは、表Ｉのこれらの元素の各々の応力−歪曲線を示している。図２Ｂは、ＡＺ８０対Ｌｃ１の応力−歪曲線を示している。図３は、表Ｉおよび表ＩＩのマグネシウム合金のうちのいくつかの腐食速度を示している。図示されるように、ＡＺ８０、ＡＺＮｄＹ、ＡＺＮｄおよびＡＺＭ合金はすべて、Ｌ１ｄ、Ｌ１ｅ、Ｌ１ｃおよびＷＥ４３の侵食速度より低い侵食速度を有する。ＡＺ８０の侵食速度はＷＥ４３の半分未満の侵食速度である。
【００２１】
【表１】
2013544954.tif 000003
【００２２】
【表２】
2013544954.tif 000004
【００２３】
【表３】
2013544954.tif 000005
図２Ａおよび図２Ｂは、合金をバスコチューブ（ｖａｓｃｏｔｕｂｅ）に引き込んだ後の表Ｉ中のＡＺ８０、Ｌｃ１、ＡＬＺおよび他の合金の応力−歪曲線を示している。これらの応力−歪曲線は、表Ｉの合金がステントに用いられるのに適した機械的性質を有することを示している。具体的には、各合金は、１０〜２５パーセントの歪みの後、約２００〜２５０ＭＰａの応力において上降伏点を有しており、約３００〜４００ＭＰａの応力において極限引張点（ｕｌｔｉｍａｔｅ  ｔｅｎｓｉｌｅ  ｐｏｉｎｔ）を有する。ステントは緊縮および拡張の間に著しく変形され得、よって特定のステント設計によって、１０〜２５パーセントの歪みが可能である。より歪みを許容する材料は、より緩やかな角を有するステントよりも小寸に緊縮され得る、より鋭い角を有するステント設計において用いられ得る。さらに、上降伏点の応力よりも大きな応力において極限引張点を有する材料は、ステントの他の部分が拡張されないままである間にステントのいくつかの部分が破壊するまで変形されるという危険性を最小限にしながら、ステントが一様に拡張されることを可能にする。更に、約２００〜２５０ＭＰａの表Ｉの材料の上降伏点は、脈管を開放しておくために半径方向力を維持するのに十分に高く、したがって、いったん植え込まれたステントの塑性変形を回避する。加えて、表Ｉの各材料の応力−歪曲線の初期の傾きは、植込み部位における拡張直後に、より小径に戻るステントの弛緩を最小限にするのに十分に急勾配である。拡張直後のステントの弛緩は、大きすぎる場合には、ステントと血管壁との間に隙間を残し得る。
【００２４】
図２Ａの応力−歪曲線はまた、希土類金属を含有する合金は、より大きな延性を示すＡＺ８０よりも長い破断伸び（ｅｌｏｎｇａｔｉｏｎ  ａｔ  ｂｒｅａｋ）を有することを示している。ＡＺ８０は、降伏比（ｙｉｅｌｄ  ｓｔｒｅｎｇｔｈ  ｒａｔｉｏ）に対して高い極限引張強さ（ｕｌｔｉｍａｔｅ  ｔｅｎｓｉｌｅ  ｓｔｒｅｎｇｔｈ）を有しており、これは完全に拡張され得るステントを生じさせる。極限引張強さが降伏強度とほぼ同じである場合、ステントはそのステントが完全に拡張する前に破損し得る。Ｌ１ｃおよびＡＺ８０は同等の極限歪速度を有する。
【００２５】
図４Ａおよび図４Ｂは、マウスにおいて腹膜に植え込まれた未被覆（ｂａｒｅ）マグネシウム棒の外植体の３０日後を示している。図４ＡはＡＺ８０合金の棒を示しており、一方、図４ＢはＷＥ４３合金の棒を示している。実験において、インビボの生分解を研究するために、１ｍｍの直径を有する長さ４ｍｍの長尺棒がマウスに腹腔内かつ皮下に植え込まれた。棒はステントと比較して成形工程が少なくて済み、棒の腹腔内植込みは血管流体環境を模倣することができる。マウス中で３０日後、ＡＺ８０棒は水酸化マグネシウムコーティングを有した。マウス中で３０日後、より速く腐食するＷＥ４３棒は、リン酸マグネシウム結晶によって被覆されている。リン酸マグネシウム結晶は、周囲流体中のリン酸イオンと反応するＭｇイオンの局所的なオーバーロードにより得る。より遅く腐食するＡＺ８０の場合には、マグネシウムイオンが生成される速度は、マグネシウムイオンが局所的な結晶を形成することなく、全身で除去され得るのに十分に低くなり得る。血管環境内におけるリン酸マグネシウムはカルシウム沈着と置き換えることができ、したがって、植え込み部位における石灰化をもたらし得る。従って、ＡＺ８０合金は、ＷＥ４３のようなより速く侵食されるマグネシウム合金と比較した場合、体内に植え込まれた生侵食性マグネシウム合金を有することに関連する有害反応を最小限にするように思われる。
【００２６】
コーティングは、生理的環境内に配置した際の生侵食性マグネシウム合金の初期劣化をゆっくりとするか、または遅延させるために適用され得る。生体侵食プロセスを遅延させることにより、ステントの強度が体管腔内（例えば血管内）での留置に関連する負荷下においてステントが機能しなくなる時点まで低減される前に、身体通路が治癒することを可能にし、ステントが内皮化される（管腔壁の組織細胞によって包囲される）ようになることを可能にすることができる。内皮化されたステントが分解するとき、ステントの破片は管腔壁組織によって含まれ、よって血流に放出される可能性は低くなり得る。内皮化はまた、血流の酸素に富んだ乱流が内部人工器官と接触するのを阻止することができ、よって内部人工器官の侵食速度をさらに低減することができる。
【００２７】
前記コーティングは１つ以上の層を備え得る。いくつかの実施形態において、前記コーティングは連続的であり、かつ本質的に非多孔質である。前記コーティングは自己制御的堆積プロセス（ｓｅｌｆ−ｌｉｍｉｔｉｎｇ  ｄｅｐｏｓｉｔｉｏｎ  ｐｒｏｃｅｓｓ）によって形成することができる。自己制御的堆積プロセスでは、コーティング単層の成長は、十分な量の堆積材料が依然として利用可能であったとしても、（例えば、関係する分子の熱力学的状態または結合の性質のために）特定の時点から停止する。例えば、２００９年７月２４日出願の「Ｍｅｄｉｃａｌ  Ｄｅｖｉｃｅｓ  Ｈａｖｉｎｇ  ａｎ  Ｉｎｏｒｇａｎｉｃ  Ｃｏａｔｉｎｇ  Ｌａｙｅｒ  Ｆｏｒｍｅｄ  ｂｙ  Ａｔｏｍｉｃ  Ｌａｙｅｒ  Ｄｅｐｏｓｉｔｉｏｎ」と題された米国仮特許出願第６１／２２８，２６４号は、原子層堆積（原子層エピタキシーとしても知られている）のプロセスを記載している。前記特許文献は、参照により本願に援用される。分子層堆積プロセスは、例えば有機層を堆積させる場合にも用いることができる。他の方法としては、パルスプラズマ強化化学蒸着（ｐｕｌｓｅｄ  ｐｌａｓｍａ−ｅｎｈａｎｃｅｄ  ｃｈｅｍｉｃａｌ  ｖａｐｏｒ  ｄｅｐｏｓｉｔｉｏｎ）（セマン（Ｓｅｍａｎ）ら、Ａｐｐｌｉｅｄ  Ｐｈｙｓｉｃｓ  Ｌｅｔｔｅｒｓ  ９０：１３１５０４（２００７年）参照）および照射誘起蒸着（ｉｒｒａｄｉａｔｉｏｎ−ｉｎｄｕｃｅｄ  ｖａｐｏｒ  ｄｅｐｏｓｉｔｉｏｎ）が挙げられる。
【００２８】
原子層堆積のようなコーティングを形成する自己制御的堆積プロセスを用いることによって、コーティングは、生侵食性マグネシウムステントの異なる領域にわたる厚さの一層の均一性、および／またはより高度な共形性（ｃｏｎｆｏｒｍａｌｉｔｙ）を有し得る。共形コーティングは、非常に高いアスペクト比構造（例えば深く狭いトレンチまたはナノ粒子など）を有する表面にさえ可能である。本明細書において「共形」とは、コーティングが医療装置の幾何学的形状の輪郭に従って、医療装置の実質的にすべての表面を連続的に被覆することを意味する。
【００２９】
例えば、図５Ａは、非常に構造化された多孔性表面と、細孔の内表面を被覆してステントストラットの生侵食性マグネシウム合金を完全に保護する共形コーティング８２とを備えたステントストラット２２の断面を示している。他の実施形態では、ステントストラットの反内腔側の表面のみが多孔性であり、ストラットの残りの側面は滑らかである。多孔構造は、生侵食性マグネシウム合金の表面上にナノ粒子を空気圧によって発射すること（ｐｎｅｕｍａｔｉｃａｌｌｙ  ｐｒｏｊｅｃｔｉｎｇ）によって形成され得る。例えば、前記ナノ粒子は電荷マグネシウムナノ粒子（ｃｈａｒｇｅ  ｍａｇｎｅｓｉｕｍ  ｎａｎｏｐａｒｔｉｃｌｅｓ）であり得る。他のコーティング法は、そのような構造に対してコーティングの課題を呈するであろう。ライン・オブ・サイトコーティングプロセス（例えばスプレーコーティング）では、被覆の隙間（ｇａｐ  ｉｎ  ｃｏｖｅｒａｇｅ）があったり、または不相応に薄いコーティングがあったりすることがある。これに代わって、浸漬被覆またはゾルーゲルのような液相法においては、コーティング液が表面張力のために細孔に蓄積することがある。
【００３０】
前記コーティングは、いくつかの実施形態において、酸化チタンを含有する。酸化チタンコーティングは生体適合性であり、低い血栓形成性を有する。地金ステンレス鋼ステント（ｂａｒｅ  ｍｅｔａｌ  ｓｔａｉｎｌｅｓｓ  ｓｔｅｅｌ  ｓｔｅｎｔ）と比較すると、酸化チタン被覆ステントは、約７日後に、約２倍の内皮細胞表面被覆率を達成することができる。さらにポリ（ｂ−スチレン−ｂ−イソブチレン−ｂ−スチレン（ＳＩＢＳ）被覆ステントと比較すると、酸化チタン被覆ステントは、約７日後に、約４倍の内皮細胞被覆率を達成することができる。さらに、酸化チタンはまた、下に位置するマグネシウム合金表面への強い結合を形成することができ、前記表面からの侵食に対して耐性を有する。
【００３１】
酸化チタンのコーティングは、原子層堆積によって、例えば酸化チタンコーティングの生成の前駆体材料として四塩化チタン（ＴｉＣｌ４）および水（Ｈ２Ｏ）を用いることにより、形成することができる。例えば、そのプロセスは下記の２つの連続した半反応を伴い得る：
（Ａ）：Ｍｇ−ＯＨ＋ＴｉＣｌ４（ｇ）→：Ｍｇ−Ｏ−ＴｉＣｌ３＋ＨＣｌ
（Ｂ）：Ｍｇ−Ｏ−ＴｉＣｌ３＋３Ｈ２Ｏ→：Ｍｇ−Ｏ−Ｔｉ（ＯＨ）３＋３ＨＣｌ
上記式中、：Ｍｇ−ＯＨおよび：Ｍｇ−Ｏ−ＴｉＣｌ３は表面種である。これらの２つの半反応は全反応：Ｍｇ−ＯＨ＋ＴｉＣｌ４＋３Ｈ２Ｏ→：Ｍｇ−Ｏ−Ｔｉ（ＯＨ）３＋４ＨＣｌを与える。酸化チタンコーティングを形成するための四塩化チタンおよび他の前駆体材料は、ミズーリ州セントルイスのシグマ−オールドリッチ  コーポレイション（Ｓｉｇｍａ−Ａｌｄｒｉｃｈ  Ｃｏｒｐｏｒａｔｉｏｎ）から得ることができる。
【００３２】
生体適合性、多孔性、表界面（ｓｕｒｆａｃｅ  ｉｎｔｅｒｆａｃｅ）および／または酸化チタンコーティングの耐食性は、その結晶構造にも依存し得る。この点に関して、酸化チタンは非晶質形または結晶形で存在し得る。原子層堆積において、酸化チタンの結晶のアナターゼ型（ｃｒｙｓｔａｌｌｉｎｅ  ａｎａｔａｓｅ  ｆｏｒｍ）は、比較的高い堆積温度（例えば２５０°Ｃ超）で優先的に成長するのに対し、酸化チタンの非晶形は比較的低い堆積温度（例えば１５０°Ｃ未満）で優先的に成長する。
【００３３】
前記コーティングはまた、シリカ（ＳｉＯ２）、窒化ケイ素（Ｓｉ３Ｎ４）、酸化アルミニウム（Ａｌ２Ｏ３）、窒化ホウ素（ＢＮ）、酸化亜鉛（ＺｎＯ）、タングステン（Ｗ）他を含有することができる。例えば、酸化アルミニウムは、前駆体としてトリメチルアルミニウムおよび水を用いた原子層堆積によって、５０°Ｃという低い堆積温度を用いて、堆積され得る。酸化イリジウムコーティングは、２３０〜２９０°Ｃの温度で、（エチルシクロペンタジエニル）（１，５−シクロオクタジエン）イリジウムおよび酸素ガスの交互の供給を用いた原子層堆積によって堆積することができる。他の可能な無機物コーティングとしては、Ｂ２Ｏ３、Ｃｏ２Ｏ３、Ｃｒ２Ｏ３、Ｆｅ２Ｏ３、Ｇａ２Ｏ３、ＨｆＯ２、Ｉｎ２Ｏ３、ＭｇＯ、Ｎｂ２Ｏ５、ＮｉＯ、Ｐｄ、Ｐｔ、ＳｎＯ２、Ｔａ２Ｏ５、ＴａＮｘ、ＴａＮ、ＡｌＮ、ＴｉＣｒＯｘ、ＴｉＮ、ＶＯ２、ＷＯ３、ＺｎＯ、（Ｔａ／Ａｌ）Ｎ、（Ｔｉ／Ａｌ）Ｎ、（Ａｌ／Ｚｎ）Ｏ、ＺｎＳ、ＺｎＳｅ、ＺｒＯ、Ｓｃ２Ｏ３、Ｙ２Ｏ３、Ｃａ１０（ＰＯ４）（ＯＨ）２（ヒドロキシルアパタイト）、および希土類酸化物が挙げられ、これらもまた原子層堆積プロセスを用いて堆積することができる。
【００３４】
前記コーティングはまた多層構造を備えることができる。前記多層構造は異なる材料が交互に重なった層から形成され得る。例えば、コーティングは酸化アルミニウムと酸化チタンとが交互に重なった層を含み得る。いくつかの実施形態において、多層構造は異なるレベルの多孔性および／または結晶構造を有し得る。例えば、前記多層構造は、いくつかの層は非晶質かつ非多孔質であり、他の層は結晶性かつ多孔質である酸化チタンの多数積層を含むことができる。多孔性を制御するために各単層の堆積を制御することによって、特定の使用に対して所望の初期の侵食の遅延および／または低減が調整され得る。
【００３５】
前記コーティングは有機物質を含有し得る。１，２，３，５−ベンゼンテトラカルボン無水物−４，４−オキシジアニリン（ＰＭＤＡ−ＯＤＡ）および１，２，３，５−ベンゼンテトラカルボン無水物−１，６−ジアミノヘキサン（ＰＭＤＡ−ＤＡＨ）のような、３−（アミノプロピル）トリメトキシシロキサンおよびポリイミドを含む有機物質のコーティングを堆積させるために、分子層堆積が用いられ得る。分子層堆積において、モノマーは自己制御的反応において露出した基材表面と反応し、前記反応はまた単層を生じる。分子層堆積はまた特定の多孔性をもたらすように制御することができる。いくつかの実施形態において、前記コーティングは、原子層堆積で堆積された無機材料（酸化アルミニウムまたは酸化チタンなど）と１種以上の分子層堆積で堆積されたポリマーとの複合材を含み得る。
【００３６】
医療装置を原子層堆積または分子層堆積によって被覆することにより、バッチ処理が生産効率および／またはプロセス信頼性を向上させることを可能にし得る。多数のステントをコーティング室内に配置して、それらのステントを原子層堆積または分子層堆積によって同時に被覆することができる。また、これは多数のステントが同一の堆積条件に供されることを可能にし得るため、実質的に同一のコーティングを各ステントに施すことができるので、プロセス信頼性が改善され得る。
【００３７】
本開示に従う無機物コーティングは、特定の用途によって、様々な厚さを有し得る。コーティングが厚すぎる場合には、ステントの拡張および植込みの際にコーティングがひび割れし得る。従って、いくつかの実施形態において、無機物コーティングの厚さは３０ｎｍ未満であり、場合によっては２０ｎｍ未満である。無機物コーティングは０．５ｎｍと薄くてもよいが、他の厚さも可能である。より具体的には、前記コーティングは１〜１０ｎｍの厚さである。さらなる実施形態において、前記コーティングは約５ｎｍの厚さである。
【００３８】
前記コーティングはまた変更可能な厚さを有し得る。例えば、原子層堆積プロセス中に、ステントの一部を選択的にマスクすることができ、かつ／または単層を堆積させる交互の工程の間にコーティングの一部を除去することができる。異なる厚さの領域は、生理液が、所望の侵食遅延期間後に、下に位置する生侵食性マグネシウム合金と接触することを保証することができる。さらに、より薄いコーティング部分は、コーティングが所定の線に沿って破断することを可能にし得る。例えば、生侵食性マグネシウム合金が侵食されたずっと後に、非多孔質酸化チタンコーティングの一部が体内に残存することがあり、よって前記コーティングが小さく規則的な大きさの破片に壊れることを保証することは有益であり得る。いくつかの実施形態において、交互になった単層は、多孔質および非多孔質であり得、コーティングのより薄い部分は生侵食性マグネシウム合金の体液への曝露を保証するために多孔質であり得る。
【００３９】
前記ステントは任意で治療薬を含有することができる。本発明において用いられる治療薬は、任意の薬学的に許容可能な薬剤（例えば薬物）、生体分子、小分子または細胞であり得る。例示的な薬物としては、パクリタキセル、シロリムス（ラパマイシン）、タクロリムス、エベロリムス、バイオリムス、およびゾタロリムスのような抗増殖薬剤が挙げられる。例示的な生体分子としては、ペプチド、ポリペプチドおよびタンパク質；抗体；オリゴヌクレオチド；二重鎖または一本鎖ＤＮＡ（ネイキッドおよびｃＤＮＡを含む）、ＲＮＡのような核酸、アンチセンスＤＮＡおよびＲＮＡのようなアンチセンス核酸、低分子干渉ＲＮＡ（ｓｍａｌｌ  ｉｎｔｅｒｆｅｒｉｎｇ  ＲＮＡ：ｓｉＲＮＡ）およびリボザイム；遺伝子；炭水化物；増殖因子を含む血管新生因子；細胞周期阻害剤；および抗再狭窄剤が挙げられる。例示的な小分子としては、ホルモン、ヌクレオチド、アミノ酸、糖、脂質、および１００ｋＤ未満の分子量を有する化合物が挙げられる。例示的な細胞としては、幹細胞、前駆細胞、内皮細胞、成人の心筋細胞および平滑筋細胞が挙げられる。
【００４０】
しかしながら、特定の治療薬は、生侵食性マグネシウム合金と反応して、生侵食性マグネシウム合金の侵食を加速し、かつ／または治療薬を分解し得る。従って、前記治療薬は生侵食性マグネシウム合金から隔離され得る。いくつかの実施形態において、前記治療薬は、本質的に非多孔質の共形コーティングによって、生侵食性マグネシウム合金から隔離される。例えば、図５Ｂ〜図５Ｄは、治療薬８４とストラット２２の生侵食性マグネシウム合金との間に配置された共形コーティング８２を有するステントストラットの断面を示している。
【００４１】
前記治療薬は、薬剤の放出速度を制御するために、ポリマーと組み合わされ得る。しかしながら、いくつかのポリマーは、接触した組織を刺激することが判明している。さらに、いくつかの生分解性ポリマーは、炎症反応を誘発する酸性の副生物および分解産物を発生する。さらに、いくつかのポリマーは、ステント（ｓｅｎｔ）の内皮化を遅延させる。例えば、ＳＩＢＳは、地金ステンレス鋼ステントと比較して、内皮化を遅延させる。従って、前記ステントは、本質的にポリマーを含まないことが可能である（製造工程中に偶発的に導入され得る任意の少量のポリマー材料の存在を考慮して、容認当業者がそれにもかかわらずそのコーティングは任意のポリマー材料を含まないとみなす）。いくつかの実施形態において、薬物放出の速度は、被覆された細孔のポアサイズと、多孔構造を通る拡散速度とによって決定され得る。例えば、図５Ｂは、細孔開口の寸法に基づいた治療薬８４を放出する構造を示している。
【００４２】
治療薬の放出を制御するために、バリア層も用いられ得る。図５Ｃおよび図５Ｄは、治療薬８４上に配置されたバリアコーティング８６を有する構造を示している。前記治療薬は、連続層または不連続層として、といった方法を含む多くの方法で分散され得る（例えば、治療薬は、パターン化層であってもよいし、細孔内にあってもよいし、または島または粒子として分散されてもよい）。前記バリア層は原子層堆積によって堆積された多孔質無機層であり得る。前記バリア層が治療薬上に堆積されるとき、堆積温度は前記治療薬の熱分解を回避または低減するように選択され得る。例えば、堆積プロセス中に治療薬を維持するためには１２５℃未満の堆積温度が有用であり得る。酸化アルミニウムのようなバリア層には、５０℃という低い堆積温度が用いられ得る。
【００４３】
コーティング８６の多孔性、厚さおよび／または分解性のようなバリア層８６の様々な特性は、治療薬の放出速度に影響を与えるであろう。コーティング８６の多孔性および／または分解性はその組成に依存し得る。例えば、酸化アルミニウム、酸化亜鉛または酸化ケイ素から形成された無機物コーティングは、同一の厚さの酸化チタンコーティングよりも、より多孔性であり、かつ／またはより迅速に（例えば、水溶液中への浸漬後、または患者体内への植込み後、数日または数週間以内に）分解し得る。一部の例では、前記無機物コーティングは、患者の体内における医療装置の植込み後、４週間以内に完全に分解する。
【００４４】
図５Ｃは、共形非多孔質コーティング８２と、細孔内の１つ以上の治療薬８４と、コーティング８２および治療薬８４の上に配置されたバリア層８６とを有する多孔質ステントストラット２２を示している。治療薬の放出の制御に加えて、前記バリア層は、多孔質ステントストラットの外面を滑らかにすることができる。
【００４５】
図５Ｄは、共形非多孔質コーティング８２と、治療薬８４と、バリア層８６とを有する非多孔質ストラットを示している。非多孔質コーティング８２は、生侵食性マグネシウムを治療薬から保護し、また生侵食性マグネシウム合金の生体侵食を遅延させることができる。非多孔質コーティング８２は原子層堆積によって堆積された酸化チタンであってもよい。いくつかの実施形態において、非多孔質コーティング８２は約２ｎｍの厚さを有し得る。バリア層８６は治療薬８４を覆って、治療薬の放出を制御することができる。バリア層８６の一部は、治療薬のストラットへの付着を増大させるプライマー層として、治療薬８４を堆積する前に堆積され得る。バリア層８６は原子層堆積によって堆積された酸化アルミニウムであってもよい。バリア層８６は約１５ｎｍの厚さを有し得る。前記治療薬は、溶液中において被覆ステントストラットに適用され得、乾燥されると、前記治療薬は治療薬堆積物８４に分散されるようになり得る。代替の実施形態において、前記治療薬は、堆積物８４の代わりに、連続層として提供されてもよい。
【００４６】
前記ステントはまた１つ以上の画像化マーカーを備えることができる。画像化マーカーはステントの配置を支援し得る。画像化マーカーは、ステントのＸ線視覚化を可能にする放射線不透過性マークであり得る。いくつかの実施形態において、前記ステントは担体中に金ナノ粒子を含有することができる。前記担体は有機物または無機物であり得る。例えば、前記担体は、ポリマー（例えばポリ（乳酸−ｃｏ−グリコール酸））または脂肪酸（例えばトリグリセリド）であり得る。いくつかの実施形態において、金ナノ粒子は細孔内に配置され得る。前記ナノ粒子はまた、原子層堆積を用いて堆積された無機物コーティング（例えば酸化チタン）も含み得る。画像化マーカーは、ステント上の選択した位置に配置され得る。
【００４７】
前記コーティングおよび／またはバリア層は、前記コーティングが超親水性になるように、光触媒効果を受けることができ得る。例えば、酸化チタンコーティングは、「Ｍｅｄｉｃａｌ  Ｄｅｖｉｃｅｓ  Ｗｉｔｈ  Ｓｅｌｅｃｔｉｖｅ  Ｃｏａｔｉｎｇ」と題された米国特許出願公開公報第２００８／０００４６９１号（ウェーバーらによる、出願番号第１１／７６３，７７０号）に記載されている技術を用いて、超親水性および／または疎水性にされ得る。前記特許文献は、参照によって本願に援用される。例えば、酸化チタンコーティングが医療装置上に施された後、前記医療装置を暗環境に配置して酸化チタンコーティングを疎水性にし、その後、前記コーティング（または前記コーティングの選択部分）をＵＶ光に曝露して前記コーティング（または選択部分）を超親水性になるように（すなわちコーティング上の水滴が５°未満の接触角を有するように）する。超親水性のコーティングは、治療薬を保持するため、より生体適合性の表面をステントに提供するため、および／またはステントへの内皮細胞の付着を促進するために有用であり得る。他の部分に比べて、より親水性であるか、または疎水性であるコーティングのいくつかの部分を選択的に形成することによって、薬剤または他のコーティング材のような他の材料を、これらの他の材料の親水性または疎水性に基づいて、ステント上またはステントの細孔内に選択的に適用することが可能になり得る。例えば、共形コーティング８２の反内腔側面は、ステント２０の管腔内に挿入された光ファイバー線を介したＵＶ光曝露によって超親水性にされ得るか、または共形コーティング８２の管腔側面は、ステント２０の外側をＵＶ光に曝露することにより超親水性にされ得る。
【００４８】
ステント２０は、例えば冠血管系および末梢血管系などの血管または非血管の管腔用に構成することができる。例えば、ステント２０は、食道または前立腺で使用するために構成することができる。他の管腔としては、胆管管腔、肝臓内腔、膵臓内腔、および尿道腔が挙げられる。
【００４９】
ステント２０は、所望の形状および大きさのもの（例えば、冠状動脈用ステント、大動脈用ステント、末梢血管用ステント、胃腸用ステント、泌尿器用ステント、気管／気管支用ステント、および神経用ステント）であり得る。用途によって、前記ステントは、例えば約１ｍｍ〜約４６ｍｍの直径を有し得る。特定の実施形態において、冠状動脈用ステントは約２ｍｍ〜約６ｍｍの拡張径を有し得る。一部の実施形態において、末梢用ステントは約４ｍｍ〜約２４ｍｍの拡張径を有し得る。特定の実施形態において、胃腸用および／または泌尿器用ステントは約６ｍｍ〜約３０ｍｍの拡張径を有し得る。一部の実施形態において、神経用ステントは約１ｍｍ〜約１２ｍｍの拡張径を有し得る。腹部大動脈瘤（ＡＡＡ）用ステントおよび胸部大動脈瘤（ＴＡＡ）用ステントは、約２０ｍｍ〜約４６ｍｍの直径を有し得る。前記ステントは、バルーン拡張可能であってもよいし、自己拡張可能であってもよいし、またはそれら双方の組み合わせであってもよい（例えば米国特許第６，２９０，７２１号参照）。
【００５０】
ステント２０と共に用いられ得る医療装置の限定されない例としては、ステントグラフト、心臓弁、人工心臓、およびステント構造に関連して用いることができる他の装置が挙げられ得る。そのような医療装置は、脈管構造、胃腸管、腹部、腹膜、気道、食道、気管、結腸、直腸、胆管、尿管、前立腺、脳、脊椎、肺、肝臓、心臓、骨格筋、腎臓、膀胱、腸、胃、膵臓、卵巣、子宮、軟骨、眼、骨、関節などのような、身体構造内、体腔内、または体管腔内に埋め込まれるか、または別の方法で使用される。
【００５１】
本明細書において言及するすべての刊行物、特許出願、特許、および他の参考文献は、参照によって余すところなく本明細書に援用される。
さらに他の実施形態も以下の特許請求の範囲の範囲内にある。
【図１】
2013544954.tif 000006
【図４Ａ】
2013544954.tif 000007
【図４Ｂ】
2013544954.tif 000008
【図５Ａ】
2013544954.tif 000009
【図５Ｂ】
2013544954.tif 000010
【図５Ｃ】
2013544954.tif 000011
【図５Ｄ】
2013544954.tif 000012
【図２Ａ】
2013544954.tif 000013
【図２Ｂ】
2013544954.tif 000014
【図３】
2013544954.tif 000015
【国際調査報告】
2013544954.tif 000016
2013544954.tif 000017
2013544954.tif 000018